(57)【特許請求の範囲】
【請求項１】
下地に対し、
（Ａ）合成樹脂エマルション、及び
（Ｂ）平均粒子径０．１〜１００μｍの無機質粉粒体、
を含有し、顔料容積濃度が３０〜８０％である下地調整塗材であって、前記（Ａ）成分が、
（ｉ）（メタ）アクリル酸エステル系単量体、芳香族ビニル系単量体、ハロゲン化ビニリデン系単量体、ニトリル基含有単量体、エチレン、プロピレン、イソプレン、ブタジエン、ビニルエーテル、ビニルケトン、シリコーンマクロマーから選ばれる少なくとも１種以上の疎水性単量体７０〜９５重量％、及び
（ii）エポキシ基含有単量体、エポキシ基と反応可能な単量体及びその他の単量体から選ばれる親水性単量体５〜３０重量％、
からなり、前記（ii）親水性単量体において、
エポキシ基と反応可能な単量体が、カルボキシル基含有単量体、１級アミノ基含有単量体、２級アミノ基含有単量体、１級水酸基含有単量体から選ばれる少なくとも１種以上、
その他の単量体が、アミド基含有単量体、３級アミノ基含有単量体、２級水酸基含有単量体、アルコキシシリル基含有単量体から選ばれる少なくとも１種以上であり、
エポキシ基含有単量体／全親水性単量体がモル比率で０．５以上、
エポキシ基と反応可能な単量体／全親水性単量体がモル比率で０．０５以下
である単量体混合物を重合して得られる、ガラス転移温度が−４０〜４０℃の合成樹脂エマルションである下地調整塗材を、
０．５〜３ｋｇ／ｍ２で塗付することを特徴とする下地調整塗材の塗装方法。
【請求項２】
下地に対し、
（Ａ）合成樹脂エマルション、及び
（Ｂ）平均粒子径０．１〜１００μｍの無機質粉粒体、
を含有し、顔料容積濃度が３０〜８０％である下地調整塗材であって、前記（Ａ）成分が、
（ｉ）メチル（メタ）アクリレート、エチル（メタ）アクリレート、ｎ−プロピル（メタ）アクリレート、イソプロピル（メタ）アクリレート、ｎ−ブチル（メタ）アクリレート、ｔ−ブチル（メタ）アクリレート、イソブチル（メタ）アクリレート、ｓｅｃ−ブチル（メタ）アクリレート、オクチル（メタ）アクリレート、ステアリル（メタ）アクリレート、トリフルオロエチル（メタ）アクリレート、ｎ一アミル（メタ）アクリレート、イソアミル（メタ）アクリレート、ｎ−ヘキシル（メタ）アクリレート、２−エチルヘキシル（メタ）アクリレート、オキチル（メタ）アクリレート、デシル（メタ）アクリレート、ドデシル（メタ）アクリレート、ドデセニル（メタ）アクリレート、オタタデシル（メタ）アクリレート、シクロヘキシル（メタ）アクリレート、４−ｔｅｒｔ−ブチルシクロヘキシル（メタ）アクリレート、フェニル（メタ）アクリレート、イソボルニル（メタ）アクリレート、ベンジル（メタ）アクリレート、２−フェニルエチル（メタ）アクリレート、２−メトキシエチル（メタ）アクリレート、４−メトキシブチル（メタ）アクリレートから選ばれる（メタ）アクリル酸エステル系単量体；スチレン、２−メチルスチレン、ビニルトルエン、ｔ−ブチルスチレン、ビニルアニソール、ビニルナフタレン、ジビニルベンゼンから選ばれる芳香族ビニル系単量体；フッ化ビニリデンから選ばれるハロゲン化ビニリデン系単量体；アクリロニトリル、メタアクリロニトリルから選ばれるニトリル基含有単量体；エチレン、プロピレン、イソプレン、ブタジエン、ビニルエーテル、ビニルケトン、シリコーンマクロマーから選ばれる少なくとも１種以上の疎水性単量体７０〜９５重量％、及び
（ii）エポキシ基含有単量体、エポキシ基と反応可能な単量体及びその他の単量体から選ばれる親水性単量体５〜３０重量％、
からなり、前記（ii）親水性単量体において、
エポキシ基含有単量体が、グリシジル（メタ）アクリレート、ジグリシジルフマレート、３，４−エポキシシクロヘキシル（メタ）アクリレート、３，４−エポキシビニルシクロヘキサン、アリルグリシジルエーテル、ε−カプロラクトン変性グリシジル（メタ）アクリレート、β−メチルグリシジル（メタ）アクリレートから選ばれる少なくとも１種以上、
エポキシ基と反応可能な単量体が、（メタ）アクリル酸、クロトン酸、マレイン酸、イタコン酸、フマル酸、イソクロトン酸、サリチル酸から選ばれるカルボキシル基含有単量体；アミノメチルアクリレート、アミノエチルアクリレート、アミノプロピル（メタ）アクリレート、アミノ−ｎ−ブチル（メタ）アクリレート、ブチルビニルベンジルアミン、ビニルフェニルアミン、ｐ−アミノスチレンから選ばれる１級アミノ基含有単量体；Ｎ−メチルアミノエチル（メタ）アクリレート、Ｎ−ｔ−ブチルアミノエチル（メタ）アクリレートから選ばれる２級アミノ基含有単量体；ヒドロキシプロピル（メタ）アクリレート、エチレングリコールモノ（メタ）アクリレート、グリセロールモノ（メタ）アクリレートから選ばれる１級水酸基含有単量体から選ばれる少なくとも１種以上、
その他の単量体が、マレイン酸アミド、（メタ）アクリルアミド、Ｎ−モノアルキル（メタ）アクリルアミド、Ｎ−メチロールアクリルアミド、Ｎ−メチロールメタクリルアミド、ジアセトンアクリルアミド、Ｎ、Ｎ−ジアルキル（メタ）アクリルアミド、２−（ジメチルアミノ）エチル（メタクリレート）、Ｎ−［３−（ジメチルアミノ）プロピル］（メタ）アクリルアミド、ビニルアミドから選ばれるアミド基含有単量体；Ｎ，Ｎ−ジメチルアミノエチル（メタ）アクリレート、Ｎ，Ｎ−ジメチルアミノプロピル（メタ）アクリレート、Ｎ，Ｎ−ジエチルアミノエチル（メタ）アクリレート、Ｎ，Ｎ−ジメチルアミノプロピル（メタ）アクリレート、Ｎ，Ｎ−ジエチルアミノプロピル（メタ）アクリレート、Ｎ−〔２−（メタ）アクリロイルオキシエチル〕ピペリジン、Ｎ−〔２−（メタ）アクリロイルオキシエチル〕ピロリジン、Ｎ−〔２−（メタ）アクリロイルオキシエチル〕モルホリン、４−〔Ｎ，Ｎ−ジメチルアミノ〕スチレン、４−〔Ｎ，Ｎ−ジエチルアミノ〕スチレン、２−ビニルピリジン、４−ビニルピリジンから選ばれる３級アミノ基含有単量体；２−ヒドロキシエチル（メタ）アクリレート、２−ヒドロキシメチル（メタ）アクリレート、２−ヒドロキシプロピル（メタ）アクリレートから選ばれる２級水酸基含有単量体、トリメトキシシリルプロピル（メタ）アクリレート、トリエトキシシリルプロピル（メタ）アクリレートから選ばれるアルコキシシリル基含有単量体から選ばれる少なくとも１種以上であり、
エポキシ基含有単量体／全親水性単量体がモル比率で０．５以上、
エポキシ基と反応可能な単量体／全親水性単量体がモル比率で０．０５以下
である単量体混合物を重合して得られる、ガラス転移温度が−４０〜４０℃の合成樹脂エマルションである下地調整塗材を、
０．５〜３ｋｇ／ｍ２で塗付することを特徴とする下地調整塗材の塗装方法。
【発明の詳細な説明】
【技術分野】
【０００１】
本発明は、新規な下地調整塗材に関するものである。
【背景技術】
【０００２】
従来、建築物壁面等に対する塗装方法のひとつとして、下地調整塗材を塗装した後、上塗材を塗装する方法が一般的に採用されている。
この際使用される下地調整塗材は、下地の不陸、クラック、巣穴等を充填補修する機能に加え、塗付量の調整や塗装器具の選定等によって、所望の凹凸模様を付与することができる機能を有する材料である。
このような下地調整塗材としては、セメント系下地調整塗材、合成樹脂系下地調整塗材が挙げられる。このうち、合成樹脂系下地調整塗材は、基材への密着性が良好で、基材の変位に追従可能な性能も有することから、近年好んで使用されている。
【０００３】
特開平８−１３４３７８号公報（特許文献１）には、合成樹脂エマルション、体質顔料、及び増粘剤を主要成分とし、加熱残分が５０〜９９重量％である下地調整塗材が開示されている。
しかし、特許文献１に記載の下地調整塗材は、多岐にわたる基材や既存塗膜に対して、幅広く適用できるものではなく、密着性等の点において改善の余地がある。また、上塗材についても、その種類によっては密着性等が不十分となる場合がある。そのため、上塗材選定の自由度が低く、汎用性に欠けるという問題もある。
【０００４】
特開２００２−１０５３９５号公報（特許文献２）では、水酸基を有するビニル重合体、ポリイソシアネート、及び砂を含有する下地調整塗材によって、下地基材に対する接着強度の改善を図っている。
しかしながら、特許文献２に記載の下地調整塗材は、塗装時にビニル重合体とポリイソシアネートを混合する２液形の塗料である。このため、調合比率を管理しなければならない、２液が均一になるように攪拌しなければならない、可使時間内に塗装しなければならないといった制約があり、塗装現場における作業の煩雑さを避けることができない。しかも、特許文献２の下地調整塗材は、水性系の材料ではないため、作業環境や作業効率の点においても好ましいものではない。
【０００５】
【特許文献１】特開平８−１３４３７８号公報
【特許文献２】特開２００２−１０５３９５号公報
【発明の開示】
【発明が解決しようとする課題】
【０００６】
本発明は、このような問題点に鑑みなされたものであり、多岐にわたる基材、既存塗膜に対する密着性に優れ、さらには種々の上塗材が適用可能な水性１液形の下地調整塗材を提供することを目的とする。
【課題を解決するための手段】
【０００７】
上記目的を達成するため、本発明者は鋭意検討した結果、エポキシ基を有する特定の合成樹脂エマルションを結合剤とする下地調整塗材に想到し、本発明を完成させるに至った。
【０００８】
すなわち、本発明は以下の特徴を有するものである。
１．下地に対し、
（Ａ）合成樹脂エマルション、及び
（Ｂ）平均粒子径０．１〜１００μｍの無機質粉粒体、
を含有し、顔料容積濃度が３０〜８０％である下地調整塗材であって、前記（Ａ）成分が、
（ｉ）（メタ）アクリル酸エステル系単量体、芳香族ビニル系単量体、ハロゲン化ビニリデン系単量体、ニトリル基含有単量体、エチレン、プロピレン、イソプレン、ブタジエン、ビニルエーテル、ビニルケトン、シリコーンマクロマーから選ばれる少なくとも１種以上の疎水性単量体７０〜９５重量％、及び
（ii）エポキシ基含有単量体、エポキシ基と反応可能な単量体及びその他の単量体から選ばれる親水性単量体５〜３０重量％、
からなり、前記（ii）親水性単量体において、
エポキシ基と反応可能な単量体が、カルボキシル基含有単量体、１級アミノ基含有単量体、２級アミノ基含有単量体、１級水酸基含有単量体から選ばれる少なくとも１種以上、
その他の単量体が、アミド基含有単量体、３級アミノ基含有単量体、２級水酸基含有単量体、アルコキシシリル基含有単量体から選ばれる少なくとも１種以上であり、
エポキシ基含有単量体／全親水性単量体がモル比率で０．５以上、
エポキシ基と反応可能な単量体／全親水性単量体がモル比率で０．０５以下
である単量体混合物を重合して得られる、ガラス転移温度が−４０〜４０℃の合成樹脂エマルションである下地調整塗材を、
０．５〜３ｋｇ／ｍ２で塗付することを特徴とする下地調整塗材の塗装方法。
２．下地に対し、
（Ａ）合成樹脂エマルション、及び
（Ｂ）平均粒子径０．１〜１００μｍの無機質粉粒体、
を含有し、顔料容積濃度が３０〜８０％である下地調整塗材であって、前記（Ａ）成分が、
（ｉ）メチル（メタ）アクリレート、エチル（メタ）アクリレート、ｎ−プロピル（メタ）アクリレート、イソプロピル（メタ）アクリレート、ｎ−ブチル（メタ）アクリレート、ｔ−ブチル（メタ）アクリレート、イソブチル（メタ）アクリレート、ｓｅｃ−ブチル（メタ）アクリレート、オクチル（メタ）アクリレート、ステアリル（メタ）アクリレート、トリフルオロエチル（メタ）アクリレート、ｎ一アミル（メタ）アクリレート、イソアミル（メタ）アクリレート、ｎ−ヘキシル（メタ）アクリレート、２−エチルヘキシル（メタ）アクリレート、オキチル（メタ）アクリレート、デシル（メタ）アクリレート、ドデシル（メタ）アクリレート、ドデセニル（メタ）アクリレート、オタタデシル（メタ）アクリレート、シクロヘキシル（メタ）アクリレート、４−ｔｅｒｔ−ブチルシクロヘキシル（メタ）アクリレート、フェニル（メタ）アクリレート、イソボルニル（メタ）アクリレート、ベンジル（メタ）アクリレート、２−フェニルエチル（メタ）アクリレート、２−メトキシエチル（メタ）アクリレート、４−メトキシブチル（メタ）アクリレートから選ばれる（メタ）アクリル酸エステル系単量体；スチレン、２−メチルスチレン、ビニルトルエン、ｔ−ブチルスチレン、ビニルアニソール、ビニルナフタレン、ジビニルベンゼンから選ばれる芳香族ビニル系単量体；フッ化ビニリデンから選ばれるハロゲン化ビニリデン系単量体；アクリロニトリル、メタアクリロニトリルから選ばれるニトリル基含有単量体；エチレン、プロピレン、イソプレン、ブタジエン、ビニルエーテル、ビニルケトン、シリコーンマクロマーから選ばれる少なくとも１種以上の疎水性単量体７０〜９５重量％、及び
（ii）エポキシ基含有単量体、エポキシ基と反応可能な単量体及びその他の単量体から選ばれる親水性単量体５〜３０重量％、
からなり、前記（ii）親水性単量体において、
エポキシ基含有単量体が、グリシジル（メタ）アクリレート、ジグリシジルフマレート、３，４−エポキシシクロヘキシル（メタ）アクリレート、３，４−エポキシビニルシクロヘキサン、アリルグリシジルエーテル、ε−カプロラクトン変性グリシジル（メタ）アクリレート、β−メチルグリシジル（メタ）アクリレートから選ばれる少なくとも１種以上、
エポキシ基と反応可能な単量体が、（メタ）アクリル酸、クロトン酸、マレイン酸、イタコン酸、フマル酸、イソクロトン酸、サリチル酸から選ばれるカルボキシル基含有単量体；アミノメチルアクリレート、アミノエチルアクリレート、アミノプロピル（メタ）アクリレート、アミノ−ｎ−ブチル（メタ）アクリレート、ブチルビニルベンジルアミン、ビニルフェニルアミン、ｐ−アミノスチレンから選ばれる１級アミノ基含有単量体；Ｎ−メチルアミノエチル（メタ）アクリレート、Ｎ−ｔ−ブチルアミノエチル（メタ）アクリレートから選ばれる２級アミノ基含有単量体；ヒドロキシプロピル（メタ）アクリレート、エチレングリコールモノ（メタ）アクリレート、グリセロールモノ（メタ）アクリレートから選ばれる１級水酸基含有単量体から選ばれる少なくとも１種以上、
その他の単量体が、マレイン酸アミド、（メタ）アクリルアミド、Ｎ−モノアルキル（メタ）アクリルアミド、Ｎ−メチロールアクリルアミド、Ｎ−メチロールメタクリルアミド、ジアセトンアクリルアミド、Ｎ、Ｎ−ジアルキル（メタ）アクリルアミド、２−（ジメチルアミノ）エチル（メタクリレート）、Ｎ−［３−（ジメチルアミノ）プロピル］（メタ）アクリルアミド、ビニルアミドから選ばれるアミド基含有単量体；Ｎ，Ｎ−ジメチルアミノエチル（メタ）アクリレート、Ｎ，Ｎ−ジメチルアミノプロピル（メタ）アクリレート、Ｎ，Ｎ−ジエチルアミノエチル（メタ）アクリレート、Ｎ，Ｎ−ジメチルアミノプロピル（メタ）アクリレート、Ｎ，Ｎ−ジエチルアミノプロピル（メタ）アクリレート、Ｎ−〔２−（メタ）アクリロイルオキシエチル〕ピペリジン、Ｎ−〔２−（メタ）アクリロイルオキシエチル〕ピロリジン、Ｎ−〔２−（メタ）アクリロイルオキシエチル〕モルホリン、４−〔Ｎ，Ｎ−ジメチルアミノ〕スチレン、４−〔Ｎ，Ｎ−ジエチルアミノ〕スチレン、２−ビニルピリジン、４−ビニルピリジンから選ばれる３級アミノ基含有単量体；２−ヒドロキシエチル（メタ）アクリレート、２−ヒドロキシメチル（メタ）アクリレート、２−ヒドロキシプロピル（メタ）アクリレートから選ばれる２級水酸基含有単量体、トリメトキシシリルプロピル（メタ）アクリレート、トリエトキシシリルプロピル（メタ）アクリレートから選ばれるアルコキシシリル基含有単量体から選ばれる少なくとも１種以上であり、
エポキシ基含有単量体／全親水性単量体がモル比率で０．５以上、
エポキシ基と反応可能な単量体／全親水性単量体がモル比率で０．０５以下
である単量体混合物を重合して得られる、ガラス転移温度が−４０〜４０℃の合成樹脂エマルションである下地調整塗材を、
０．５〜３ｋｇ／ｍ２で塗付することを特徴とする下地調整塗材の塗装方法。
【発明の効果】
【０００９】
本発明の下地調整塗材は、多岐にわたる基材、既存塗膜に対し、優れた密着性を示す。さらに、下地調整塗材の塗装後においては、種々の上塗材によって仕上塗りを行うことができる。
本発明の下地調整塗材は、水性１液形であるため、作業環境や作業効率の点においても好ましいものである。
【発明を実施するための最良の形態】
【００１０】
以下、本発明をその実施の形態とともに詳細に説明する。
【００１１】
本発明の下地調整塗材は、（Ａ）合成樹脂エマルション（以下「（Ａ）成分」という）、及び（Ｂ）平均粒子径０．１〜１００μｍの無機質粉粒体（以下「（Ｂ）成分」という）を含むものである。このうち（Ａ）成分は、
（ｉ）疎水性単量体７０〜９５重量％、及び
（ii）エポキシ基含有単量体、エポキシ基と反応可能な単量体及びその他の単量体から構成される親水性単量体５〜３０重量％、
からなる単量体混合物を重合して得られるものである。親水性単量体の比率が、上記範囲外である場合は密着性が不十分となる。親水性単量体の比率が３０重量％より多い場合は、塗膜の耐水性も低下する傾向となる。
【００１２】
疎水性単量体としては、例えば、メチル（メタ）アクリレート、エチル（メタ）アクリレート、ｎ−プロピル（メタ）アクリレート、イソプロピル（メタ）アクリレート、ｎ−ブチル（メタ）アクリレート、ｔ−ブチル（メタ）アクリレート、イソブチル（メタ）アクリレート、ｓｅｃ−ブチル（メタ）アクリレート、オクチル（メタ）アクリレート、ステアリル（メタ）アクリレート、トリフルオロエチル（メタ）アクリレート、ｎ一アミル（メタ）アクリレート、イソアミル（メタ）アクリレート、ｎ−ヘキシル（メタ）アクリレート、２−エチルヘキシル（メタ）アクリレート、オキチル（メタ）アクリレート、デシル（メタ）アクリレート、ドデシル（メタ）アクリレート、ドデセニル（メタ）アクリレート、オタタデシル（メタ）アクリレート、シクロヘキシル（メタ）アクリレート、４−ｔｅｒｔ−ブチルシクロヘキシル（メタ）アクリレート、フェニル（メタ）アクリレート、イソボルニル（メタ）アクリレート、ベンジル（メタ）アクリレート、２−フェニルエチル（メタ）アクリレート、２−メトキシエチル（メタ）アクリレート、４−メトキシブチル（メタ）アクリレート等の（メタ）アクリル酸エステル系単量体；スチレン、２−メチルスチレン、ビニルトルエン、ｔ−ブチルスチレン、ビニルアニソール、ビニルナフタレン、ジビニルベンゼン等の芳香族ビニル系単量体；フッ化ビニリデン等のハロゲン化ビニリデン系単量体；アクリロニトリル、メタアクリロニトリル等のニトリル基含有単量体；エチレン、プロピレン、イソプレン、ブタジエン、ビニルエーテル、ビニルケトン、シリコーンマクロマー等が挙げられる。これらは１種または２種以上で使用できる。
【００１３】
親水性単量体は、エポキシ基含有単量体、エポキシ基と反応可能な単量体、その他の単量体から構成されるものである。
【００１４】
エポキシ基含有単量体としては、例えば、グリシジル（メタ）アクリレート、ジグリシジルフマレート、３，４−エポキシシクロヘキシル（メタ）アクリレート、３，４−エポキシビニルシクロヘキサン、アリルグリシジルエーテル、ε−カプロラクトン変性グリシジル（メタ）アクリレート、β−メチルグリシジル（メタ）アクリレート等が挙げられる。これらは１種または２種以上で使用できる。
【００１５】
エポキシ基と反応可能な単量体としては、例えば、（メタ）アクリル酸、クロトン酸、マレイン酸、イタコン酸、フマル酸、イソクロトン酸、サリチル酸等のカルボキシル基含有単量体；アミノメチルアクリレート、アミノエチルアクリレート、アミノプロピル（メタ）アクリレート、アミノ−ｎ−ブチル（メタ）アクリレート、ブチルビニルベンジルアミン、ビニルフェニルアミン、ｐ−アミノスチレン等の１級アミノ基含有単量体；Ｎ−メチルアミノエチル（メタ）アクリレート、Ｎ−ｔ−ブチルアミノエチル（メタ）アクリレート等の２級アミノ基含有単量体；ヒドロキシプロピル（メタ）アクリレート、エチレングリコールモノ（メタ）アクリレート、グリセロールモノ（メタ）アクリレート等の１級水酸基含有単量体等が挙げられる。これらは１種または２種以上で使用できる。
【００１６】
その他の単量体としては、例えば、マレイン酸アミド、（メタ）アクリルアミド、Ｎ−モノアルキル（メタ）アクリルアミド、Ｎ−メチロールアクリルアミド、Ｎ−メチロールメタクリルアミド、ジアセトンアクリルアミド、Ｎ、Ｎ−ジアルキル（メタ）アクリルアミド、２−（ジメチルアミノ）エチル（メタクリレート）、Ｎ−［３−（ジメチルアミノ）プロピル］（メタ）アクリルアミド、ビニルアミド等のアミド基含有単量体；Ｎ，Ｎ−ジメチルアミノエチル（メタ）アクリレート、Ｎ，Ｎ−ジメチルアミノプロピル（メタ）アクリレート、Ｎ，Ｎ−ジエチルアミノエチル（メタ）アクリレート、Ｎ，Ｎ−ジメチルアミノプロピル（メタ）アクリレート、Ｎ，Ｎ−ジエチルアミノプロピル（メタ）アクリレート、Ｎ−〔２−（メタ）アクリロイルオキシエチル〕ピペリジン、Ｎ−〔２−（メタ）アクリロイルオキシエチル〕ピロリジン、Ｎ−〔２−（メタ）アクリロイルオキシエチル〕モルホリン、４−〔Ｎ，Ｎ−ジメチルアミノ〕スチレン、４−〔Ｎ，Ｎ−ジエチルアミノ〕スチレン、２−ビニルピリジン、４−ビニルピリジン等の３級アミノ基含有単量体；２−ヒドロキシエチル（メタ）アクリレート、２−ヒドロキシメチル（メタ）アクリレート、２−ヒドロキシプロピル（メタ）アクリレート等の２級水酸基含有単量体、トリメトキシシリルプロピル（メタ）アクリレート、トリエトキシシリルプロピル（メタ）アクリレート等のアルコキシシリル基含有単量体等が挙げられる。これらは１種または２種以上で使用できる。
【００１７】
このような親水性単量体においては、エポキシ基含有単量体／全親水性単量体がモル比率で０．５以上（好ましくは０．６以上、さらに好ましくは０．７以上）であることを必須とする。エポキシ基含有単量体がこのような範囲内であることにより、あらゆる基材、既存塗膜等の下地に対する密着性に優れ、上塗材との密着性にも優れた塗膜を形成することができる。
【００１８】
また、親水性単量体においては、エポキシ基と反応可能な単量体／全親水性単量体がモル比率で０．０５以下（好ましくは０．０１以下、さらに好ましくは０．００５以下、より好ましくは０）であることを必須とする。エポキシ基と反応可能な単量体の比率をこのような範囲内とすることにより、貯蔵時におけるエポキシ基の失活を抑制し、十分な密着性を確保することができる。
本発明の下地調整塗材では、単量体成分として、エポキシ基と反応可能な単量体を含有しないか、含有しても極めて少量であるため、比較的多くのエポキシ基含有単量体を導入しても、実用的な貯蔵安定性が確保され、優れた密着性を発揮することができる。
【００１９】
（Ａ）成分は、上述の条件を満たす限り、公知の方法で製造することができる。例えば、水性媒体、親水性媒体中での乳化重合、懸濁重合、分散重合、溶液重合、酸化還元重合等で製造することができ、必要に応じ、多段階重合で製造することもできる。また重合後、水性媒体、親水性媒体に分散させることによって製造することもできる。この際に、必要に応じ、適宜、開始剤、乳化剤、分散剤、連鎖移動剤、緩衝剤等またはその他の添加剤等を加えることができる。
（Ａ）成分の平均粒子径は、通常３０〜３００ｎｍ、好ましくは５０〜２００ｎｍである。
【００２０】
（Ａ）成分のガラス転移温度は、通常−４０〜４０℃、好ましくは−３０〜２０℃に設定する。ガラス転移温度がこのような範囲内であれば、各種下地への適用性を確保することができる。さらに、種々の上塗材を幅広く使用することができる。ガラス転移温度が上記範囲から外れる場合は、十分な密着性を得ることができない。また、ガラス転移温度が低すぎると、上塗材塗膜に割れが発生しやすくなり、ガラス転移温度が高すぎると、下地調整塗材塗膜が下地に対して追従し難くなる。なお、本発明におけるＴｇは、（Ａ）成分を構成するモノマーの種類とその構成比率から、Ｆｏｘの計算式によって求められる値である。
【００２１】
本発明の下地調整塗材は、上記（Ａ）成分をバインダーとして使用するものであるが、本発明の効果を損なわない限り、（Ａ）成分以外の水溶性樹脂、水分散性樹脂等を適宜混合することもできる。このような樹脂を併せて使用することによって、耐久性等を高めることもできる。使用可能な樹脂の種類としては、例えば、アクリル樹脂、ウレタン樹脂、エポキシ樹脂、酢酸ビニル樹脂、アクリルシリコン樹脂、フッ素樹脂、アクリル酢酸ビニル樹脂等を挙げることができる。これらは、架橋反応性を有するものや、コアシェル構造を有するもの等であってもよい。
【００２２】
本発明の下地調整塗材における（Ｂ）成分としては、平均粒子径が０．１〜１００μｍの範囲内にあるものであれば、その種類については特に限定されず、各種無機質粉体を使用することができる。（Ｂ）成分としては、例えば、重質炭酸カルシウム、沈降性炭酸カルシウム、カオリン、タルク、クレー、陶土、チャイナクレー、硫酸バリウム、炭酸バリウム、珪砂、珪石、珪藻土、酸化チタン、酸化亜鉛、酸化アルミニウム、酸化鉄等が挙げられ、これらの１種または２種以上を使用することができる。
（Ｂ）成分の平均粒子径が０．１μｍより小さい場合は、顔料容積濃度を高く設定することが困難となり、下地調整機能を発揮することができなくなる。平均粒子径が１００μｍより大きい場合は、上塗材の仕上り性が低下してしまう。また、下地調整塗材の塗膜物性が低下するおそれもある。好適な平均粒子径は、１〜５０μｍである。
【００２３】
このような（Ｂ）成分は、形成塗膜における顔料容積濃度が３０〜８０％、好ましくは４０〜７０％となるように配合する。このような顔料容積濃度であれば、十分な下地調整機能を有する塗膜を形成することができる。顔料容積濃度が３０％より小さい場合は、下地の不陸、クラック、巣穴等を充填補修することや、凹凸模様を付与することが困難となる。また、塗膜の強度が低下するおそれもある。顔料容積濃度が８０％より大きい場合は、下地への追従性が不十分となり、また上塗材の仕上り性、密着性が低下するおそれもある。
【００２４】
本発明の下地調整塗材では、上述の成分以外に、通常塗材に配合可能な添加剤を本発明の効果を阻害しない範囲内で添加することもできる。このような添加剤としては、例えば、触媒、顔料、染料、骨材、艶消し剤、繊維、増粘剤、レベリング剤、可塑剤、造膜助剤、凍結防止剤、防腐剤、抗菌剤、防黴剤、分散剤、消泡剤、ｐＨ調整剤等が挙げられる。
【００２５】
本発明の下地調整塗材は、主に建築物壁面に塗付するものである。この中でも特に外壁面に対して好適に適用することができるものである。
壁面の基材としては、特に限定されず、例えば、コンクリート、モルタル、金属、プラスチック、あるいはスレート板、押出し成形板、サイディングボード、ＡＬＣ板等の各種ボード類等が挙げられる。
【００２６】
これら基材は既存塗膜を有するものであってもよい。既存塗膜としては、一般的に建築物の塗装に使用されるものであれば特に限定されず、例えば、JIS K 5654「アクリル樹脂エナメル」、JIS K 5656「建築用ポリウレタン樹脂塗料」、JIS K 5658「建築用ふっ素樹脂塗料」、JIS K 5660「つや有り合成樹脂エマルションペイント」、JIS K 5663「合成樹脂エマルションペイント」、JIS K 5667「多彩模様塗料」、JIS K 5668「合成樹脂エマルション模様塗料」、JIS A 6909「建築用仕上塗材」、JIS A 6021「建築用塗膜防水材」等に規定される材料によって形成されたもの挙げられる。
下地調整塗材の塗装は、主に既存の建築物に対して行うものであるが、各種ボード類については、予め工場等でプレコートすることもできる。塗装対象となる建築物は、新築物件でもよいし、改装物件でもよい。
【００２７】
特に、本発明の下地調整塗材は各種既存塗膜との密着性にも優れるため、改修・改装用として好適に使用することができる。この際、本発明の下地調整塗材は、下地調整を行う機能と表面形状を整える機能とを発揮することができ、既存塗膜の表面形状と異なる形状に仕上げることも可能である。
下地調整塗材による形成塗膜の表面形状としては、例えば、平滑状、ゆず肌状、吹付タイル状、さざ波状等が挙げられる。
【００２８】
本発明の下地調整塗材は、塗装対象となる下地に対し直接塗装することができるが、必要に応じ、例えばシーラー、フィラー等を予め塗付しておいてもよい。
【００２９】
下地調整塗材の塗装においては、公知の塗装器具を用いることができる。塗装器具としては、例えば、スプレー、ローラー、刷毛、コテ等を使用することができる。
下地調整塗材の塗付量は、使用する塗装器具、所望の表面形状等に応じて適宜設定すればよいが、通常０．３〜３ｋｇ／ｍ２、好ましくは０．５〜１．５ｋｇ／ｍ２である。塗装時には水を用いて塗料を希釈することもできる。
下地調整塗材の乾燥時間は、通常常温で３〜２４時間程度である。
【００３０】
上述の下地調整塗材を塗付した後には、上塗材を塗付することができる。
本発明では、塗料の種類、光沢の程度等を問わず、各種の広範な上塗材を使用することができる。具体的に使用可能な塗料としては、例えば、合成樹脂エマルションペイント、つや有り合成樹脂エマルションペイント、非水分散形樹脂エナメル等のフラット系塗料、ＪＩＳ  Ａ  ６９０９に規定される建築用仕上塗材、例えば、リシン塗料、単層弾性塗材等の薄付け仕上塗材、スタッコ塗料等の厚付け仕上塗材及び複層仕上塗材等、その他多彩模様塗料、石材調仕上塗材、砂岩調仕上塗材等が挙げられる。
これら上塗材の結合剤としては、例えば、酢酸ビニル樹脂、ポリエステル樹脂、アルキッド樹脂、塩化ビニル樹脂、エポキシ樹脂、アクリル樹脂、ウレタン樹脂、アクリルシリコン樹脂、フッ素樹脂等、あるいはこれらの複合系等が使用可能である。これらは１種または２種以上で使用することができる。また、これら結合剤は架橋反応性を有するものであってもよい。架橋反応性を有する結合剤を使用した場合は、塗膜の耐水性、耐候性、耐薬品性等を向上させることができる。
これら上塗材は、水または弱溶剤を媒体とするものが好適である。このような上塗材は環境対応形の塗料として好ましいものである。
【００３１】
上塗材の塗装においては、公知の塗装器具を用いることができる。塗装器具としては、例えば、スプレー、ローラー、刷毛、コテ等を使用することができる。
上塗材の塗付量は、使用する塗料や塗装器具の種類、仕上塗膜の表面形状等に応じて適宜設定すればよい。塗装時には、必要に応じ塗料を希釈することもできる。
【実施例】
【００３２】
以下に実施例を示し、本発明の特徴を明確にする。
【００３３】
（実施例１）
（１）下地調整塗材の製造
容器内に合成樹脂エマルション１を２００重量部仕込み、これに無機質粉体１を１８２重量部、無機質粉体２を１６重量部、造膜助剤を２２重量部、増粘剤を８重量部、消泡剤を２重量部混合し、常法で均一に攪拌することによって下地調整塗材（顔料容積濃度４２％）を製造した。
なお、合成樹脂エマルション１としては、表１に示す組成のものを使用した。その他の原料については、下記のものを使用した。
・無機質粉体１：重質炭酸カルシウム（平均粒子径４μｍ）
・無機質粉体２：酸化チタン（平均粒子径０．３μｍ）
・造膜助剤：２，２，４−トリメチル−１，３−ペンタンジオールモノイソブチレート
・増粘剤：ヒドロキシエチルセルロース３重量％水溶液
・消泡剤：シリコーン系消泡剤
【００３４】
（２）密着性試験
アクリル樹脂エナメルの既存塗膜を有するスレート板（１５０×７０ｍｍ）に、下地調整塗材をそれぞれ塗付量１．２ｋｇ／ｍ２でスプレー塗装し、温度２３℃・相対湿度５０％ＲＨ雰囲気下（以下「標準状態」という）で１６時間乾燥後、上塗材を塗付量０．３ｋｇ／ｍ２でスプレー塗装し、さらに標準状態で１４日間養生することにより試験板を作製した。なお、上塗材としては、下記の２種類（上塗材１、上塗材２）を使用し、それぞれの上塗材について試験板を作製した。
・上塗材１：つや有り合成樹脂エマルションペイント（結合剤：アクリル−スチレン共重合樹脂、ガラス転移温度１０℃、顔料容積濃度：１５％）
・上塗材２：合成樹脂エマルションペイント（結合剤：アクリル−スチレン共重合樹脂、ガラス転移温度２４℃、顔料容積濃度：５０％）
【００３５】
作製した試験板について、水浸漬（２３℃）１８時間→−２０℃３時間→６５℃３時間を１サイクルとする温冷繰返し試験を合計１０サイクル行い、標準状態にて２４時間放置後、ＪＩＳ  Ｋ  ５６００−５−６に準じ、碁盤目テープ法にて密着性を評価した。評価は以下の通りである。結果を表３に示す。
◎：剥れた欠損部の面積が５％未満
○：剥れた欠損部の面積が５％以上１５％未満
△：剥れた欠損部の面積が１５％以上３５％未満
×：剥れた欠損部の面積が３５％以上
【００３７】
（実施例２）
合成樹脂エマルション１に代えて合成樹脂エマルション２を使用した以外は、実施例１と同様にして下地調整塗材を製造し、密着性試験を行った。結果を表３に示す。
【００４２】
（比較例１）
合成樹脂エマルション１に代えて合成樹脂エマルション３を使用した以外は、実施例１と同様にして下地調整塗材を製造し、密着性試験を行った。結果を表４に示す。
【００４６】
【表１】
0004731807.tif 000002
【００４７】
【表２】
0004731807.tif 000003
【００４８】
【表３】
0004731807.tif 000004
【００４９】
【表４】
0004731807.tif 000005